Brevet FR2777881A1 — publié le 19991029

PROCEDE ET DISPOSITIF DE FIBRAGE DE LAINE MINERALE PAR CENTRIFUGATION LIBRE La présente invention se rapporte au domaine de la fabrication de fibres minérales à partir d'une matière étirable, et notamment à partir d'un matériau fondu à point de fusion élevé par exemple de type verre basaltique ou laitier de hauts fourneaux, en vue de la production de produits, notamment isolants, à base de fibres minérales. Plus précisément, I'invention concerne un perfectionnement aux techniques de fibrage dites à centrifugation libre dans lesquelles le matériau à fibrer est conduit à l'état fondu à la périphérie de roues de centrifugation et est entraîné par ces roues de sorte qu'une partie du matériau s'en détache et est transformée en fibres sous l'effet de la force centrifuge et que la partie restante non transformée est renvoyée vers une autre roue ou après la dernière roue retombe sous forme de grenailles. Pour la mise en oeuvre des techniques de fibrage brièvement évoquées cidessus, on utilise généralement une machine comprenant trois ou quatre roues agencées en cascade, et capables de tourner autour d'axes sensiblement horizontaux, deux roues successives sur le trajet du matériau fondu tournant en sens inverse. La première roue est alimentée en matériau fondu par une goulotte et sert essentiellement à accélérer le matériau qui est renvoyé vers la seconde roue et ainsi de suite jusqu'à la dernière roue, le flux de matériau s'amenuisant à chaque roue à raison de la quantité de fibres formées. Une telle machine comprend généralement en outre des moyens pour générer un courant d'air à la périphérie des roues de centrifugation dans le but d'assister la formation des fibres par un effet d'étirage et de prendre en charge la matière fibrée en la séparant de la matière infibrée (grenailles). Cette dernière est en effet indésirable car elle contribue à alourdir le produit final et à rendre son toucher particulièrement désagréable. Le courant d'air a aussi pour fonction d'acheminer la matière fibrée vers un organe récepteur, par exemple une bande sans fin munie de caissons d'aspiration, qui transporte les fibres vers les dispositifs de traitement en aval de la ligne tels un nappeur, une étuve de polymérisation des liants, etc... Le courant d'air est le plus souvent introduit dans une direction sensiblement parallèle aux axes de rotation des roues, et entraîne ainsi les fibres dans une direction perpendiculaire à leur direction de formation. La quantité de fibres fabriquées dépend du débit de matière déversée sur les roues de centrifugation et de l'efficacité du fibrage par lesdites roues. Pour une machine donnée, il est possible en théorie d'augmenter la 0o productivité en augmentant le débit de matière déversée mais cela n'est réalisable que dans une marge relativement limitée. En effet, une machine est concue avec des roues de diamètres définis destinés à tourner à une vitesse déterminée. A partir d'un certain flux de matière alimentant la machine, il se produit un phénomène d'engorgement progressif des roues de centrifugation avec des conséquences néfastes directes sur la qualité du fibrage (en raison notamment de la modification de la température sur chaque roue et de l'excès de matière à traiter par chaque roue). Cette baisse de qualité se traduit au niveau du produit final par une perte de propriétés notamment d'isolation thermique: ce n'est qu'en augmentant la densité du produit que l'on parvient à la valeur désirée du coefficient lambda (X) de conductivité thermique. Le bénéfice résultant de la productivité accrue s'en trouve donc au moins réduit, si ce n'est complètement annulé. Une alternative consiste à utiliser plusieurs dispositifs de fibrage fonctionnant en parallèle. Les solutions proposées jusqu'à présent comportent néanmoins toutes un certain nombre d'inconvénients. Dans une première réalisation antérieure connue de US-A-3 709 670, deux jeux différents de roues de centrifugation sont placés côte à côte dans un même plan vertical dans le corps d'une même machine comportant deux Jo goulottes d'alimentation en matière fondue. Les deux jeux diffèrent en ce que le premier est l'exact symétrique du second par rapport à un axe vertical, comme son reflet dans un miroir, deux roues au même niveau tournant en sens inverse. Cet agencement symétrique est destiné à éviter les interférences entre les courants d'air respectivement émis par chaque ensemble de roues de centrifugation. L'inconvénient majeur de cet agencement symétrique est de nature économique, car il est nécessaire de disposer en permanence de deux jeux différents de pièces de rechange et d'effectuer l'entretien et la maintenance de deux machines de structure différente. Une autre réalisation est connue de WO-A-92/06047, qui vise à pallier cet inconvénient, o deux machines de fibrage identiques sont placées côte-à- côte et alimentées en parallèle en matière fondue. Les machines sont pourvues de moyens de soufflage d'air associés à chacune des roues de centrifugation qui génèrent un courant d'air à proximité de la périphérie de la roue, le courant d'air ayant une composante de mouvement axiale suffisante pour emmener les fibres loin de la zone de fibrage et une composante tangentielle suffisante pour éviter les interactions entre les courants d'air adjacents. A cet effet, les moyens de soufflage sont constitués par une lèvre d'étirage qui longe la périphérie de la roue sur un secteur angulaire déterminé et à l'intérieur de laquelle sont disposées des ailettes de déflexion de l'air inclinées d'un angle corotationnel avec la rotation de la roue, de façon à diriger l'air soufflé avec une composante tangentielle qui varie le long de la lèvre. De tels moyens de soufflage sont également mis en oeuvre dans le dispositif connu de WO-A-92/12940 qui comporte lui aussi au moins deux machines de fibrage identiques placées côte-à-côte et alimentées en parallèle, dans lesquelles les roues de centrifugation sont de petit diamètre et ont des vitesses de rotation très élevées. Cet agencement des moyens de soufflage a néanmoins l'inconvénient d'être compliqué car il impose de conserver un courant d'air adapté à chacune des roues de centrifugation. Or, les ailettes de déflexion sont des éléments sensibles, notamment aux vibrations dues à la rotation des roues d'autant plus fortes que la vitesse de rotation est élevée, et qui sont en outre exposés aux projections de grenaille qui risquent d'affecter leur inclinaison de facçon nuisible à la direction du courant d'air. La présente invention a pour but d'obvier à ces inconvénients et de fournir de nouveaux moyens pour permettre la production en grande quantité d'un produit à base de fibres minérales de bonne qualité. A cet égard l'invention a pour objet un procédé de fabrication de fibres minérales, dans lequel on alimente simultanément en matériau à fibrer au moins deux machines de fibrages placées côte-à-côte, chaque machine comprenant une série de roues de centrifugation agencées en cascade et entraînées en rotation autour d'axes ayant tous sensiblement la même direction (dite axe principal), deux roues consécutives de la cascade tournant o10 en sens inverse, le matériau à fibrer étant déversé à l'état fondu dans chaque machine à la surface périphérique de la première roue par laquelle il est accéléré et renvoyé sur la deuxième roue, et éventuellement successivement sur les autres roues de la série, pour être transformé en fibres sous l'effet de la force centrifuge, et dans lequel les fibres formées par les différentes roues d'une machine sont prises en charge par un courant gazeux, de préférence émis dans une direction essentiellement parallèle à l'axe principal de ladite machine, et recueillies par un organe de réception, caractérisé en ce que l'on dispose les axes principaux de deux machines adjacentes suivant un angle non nul, cet angle ou chaque angle étant adapté pour que deux courants gazeux émis par les deux machines adjacentes se rencontrent et s'ajoutent. Les inventeurs ont en effet mis en évidence le fait que la rencontre et la superposition des émissions de gaz de soufflage de deux machines adjacentes permet d'obtenir un produit à base de fibres minérales de très bonne qualité. Ainsi, en l'absence de toute disposition particulière des moyens de soufflage telle que celles prévues dans l'art antérieur pour optimiser le flux de gaz soufflé et par suite le trajet des fibres produites, I'utilisation de deux machines de fibrage disposées côte à côte avec leurs axes principaux rigoureusement parallèles conduit à un produit très inhomogène avec un manque de cohésion et d'importantes variations de densité suivant la largeur de l'organe de réception. Ces défauts ne peuvent être rattrapés entièrement dans les étapes ultérieures du procédé et le produit présente des propriétés thermiques relativement faibles. Contrairement à toute attente, puisque l'état antérieur enseigne d'éviter toute interférence entre les courants gazeux de deux machines adjacentes, il est apparu que l'homogénéité du produit augmente lorsqu'on oriente les machines de telle sorte que leurs courants gazeux respectifs se rencontrent et s'ajoutent entre deux machines adjacentes. Les inventeurs ont constaté que la qualité du produit est liée à l'homogénéité des vitesses des fibres recueillies sur l'organe de réception, le profil des vitesses des fibres suivant le profil de vitesse du courant gazeux qui transporte les fibres. io Lorsqu'une seule machine est utilisée, ce profil de vitesses a une forme sensiblement gaussienne avec un maximum de vitesse au centre la chambre, approximativement en face des roues de centrifugation, la vitesse allant en diminuant en direction des parois de la chambre. Lorsque deux machines sont placées côte à côte avec leurs axes parallèles sans interaction des courants gazeux adjacents, la circulation des courants gazeux autour des roues de centrifugation est telle que le profil de vitesse du courant gazeux total au niveau de l'organe de réception a sensiblement la forme de deux gaussiennes l'une à côté de l'autre, avec un minimum environ au centre de la chambre et deux maxima proches des parois avec une variation très importante du module de vitesse entre un minimum et un maximum. Conformément à l'invention, il est apparu que si l'on oriente les machines de sorte que les courants gazeux se rencontrent et se superposent, non seulement la formation des fibres n'est pas gênée, mais encore un profil de vitesse très homogène peut être obtenu. Ainsi, I'invention permet avantageusement, avec une orientation adaptée des machines adjacentes, d'obtenir un profil de vitesse tel que la composante axiale de la vitesse du courant gazeux total au niveau de l'organe de réception varie d'au plus 20 %, de préférence d'au plus 15 %, notamment d'au plus 10 %, sur une portion de préférence centrale de l'organe de réception correspondant à au moins environ 50 % de la largeur de l'organe de réception, de préférence au moins 60 %. Ainsi, on assure une très bonne cohésion de la nappe de fibres recueillie sur l'organe de réception avec une répartition de matière (grammage) homogène. De préférence, pour une meilleure homogénéité, I'angle entre les axes principaux de deux machines adjacentes est adapté pour que la composante axiale de la vitesse du courant gazeux au niveau de l'organe de réception varie de façon sensiblement symétrique sur la largeur de l'organe de réception. Dans un mode de réalisation avantageux, le procédé de fibrage sur chaque machine est adapté pour favoriser la formation de fibres au centre de o10 la machine avec relativement peu de fibres éjectées sur les côtés d'une machine, de façon à permettre entre deux machines la circulation d'un courant d'air induit par les jets de gaz issus des moyens de soufflage, lequel va assister le transport des fibres à une vitesse souhaitée. A cet effet, le procédé selon l'invention est avantageusement tel que chaque machine comprend une i5 série de quatre roues de centrifugation, I'agencement et la vitesse de rotation des roues de centrifugation étant adaptés pour qu'une partie du matériau à fibrer atteignant la quatrième roue soit renvoyée sur la troisième pour y être transformée en fibres. Des conditions de fibrage avantageuses comprennent l'entraînement en rotation de la deuxième roue de chaque série à une vitesse supérieure ou égale à 6500 tr/min, en particulier supérieure ou égale à 8000 tr/min, pour un diamètre de roue inférieur ou égal à 240 mm, notamment de l'ordre de 180 à 240 mm. Dans de telles conditions, la deuxième roue plus petite que d'ordinaire distribue une plus grande quantité de matière fondue sur la troisième roue et par conséquent sur la quatrième. En conséquence, ces deux dernières roues de la série ont une température élevée, qui favorise l'émission de fibres proche du point o la matière fondue a heurté la roue, au détriment d'une émission sur les côtés de la machine. Le double rebond sur la troisième roue permet de réguler la quantité de matière fibrée par chacune de ces roues et d'optimiser le rendement du fibrage. Avec une plus grande quantité de matière fondue qui suit un trajet au centre de la machine entre les roues de centrifugation et le double rebond de ladite matière fondue sur la troisième roue à partir de la quatrième, le procédé selon l'invention assure une projection de fibres plus importante au centre de chaque machine par les parties inférieures des troisième et quatrième roues. Cette répartition spatiale particulière des fibres formées se révèle très avantageuse lorsque deux machines au moins sont disposées côte à côte. L'invention a également pour objet un dispositif pour la fabrication de fibres minérales suivant le procédé exposé ci-dessus. Il comprend principalement deux machines de fibrage placées côte à côte à l'entrée d'une chambre, chaque machine comprenant une série de roues de centrifugation io agencées en cascade et entraînées en rotation autour d'axes ayant tous entre eux sensiblement la même direction (dite axe principal), deux roues consécutives de la cascade tournant en sens inverse, et comprenant des moyens de soufflage engendrant autour de la série de roues de centrifugation un courant gazeux, de préférence essentiellement parallèle à l'axe principal de la machine, le dispositif comprenant des moyens d'alimentation agencés de façon à déverser un matériau à fibrer à l'état fondu simultanément à la surface périphérique de la première roue de chaque machine, et comprenant en outre un organe récepteur disposé en regard des machines de fibrage dans ladite chambre. Il est caractérisé en ce que deux machines adjacentes sont disposées avec leurs axes principaux respectifs formant un angle non nul entre eux. Il est difficile de définir de manière générale une orientation adaptée pour que les courants gazeux émis par deux machines adjacentes se rencontrent et s'ajoutent. En effet, la circulation de gaz autour et entre les machines dépend notamment de l'aérodynamisme de l'environnement des machines, en particulier de la forme de la chambre à l'entrée de laquelle les machines sont installées, et des conditions de fonctionnement notamment de la vitesse de rotation des roues de centrifugation et des vitesses relatives des jets de gaz émis à proximité des roues. Dans la plupart des cas, il est avantageux de disposer deux machines avec leurs axes principaux convergeant vers le centre le chambre. Néanmoins, dans d'autres configurations, il peut arriver au contraire qu'il faille disposer les machines avec leurs axes principaux divergeant vers les côtés de la chambre. L'homme du métier est à même de déterminer sans difficulté l'orientation adaptée à chaque configuration à la suite d'un nombre raisonnable d'essais dont le principe sera exposé plus loin. s Ainsi dans un premier mode préféré, la chambre ayant deux parois verticales s'étendant de part et d'autre de l'organe récepteur sensiblement parallèlement à partir des machines situées à l'entrée, une première machine adjacente à la première paroi et une deuxième machine adjacente à la seconde paroi sont disposées avec leurs axes principaux respectifs convergeant vers le centre de la chambre, de préférence chacun avec un angle d'au moins 2 par rapport à la direction des parois, notamment de l'ordre de 2 à 10 . Dans ce mode de réalisation, avantageusement, la première machine est agencée de sorte que sa première roue de centrifugation renvoie le matériau fondu à l'opposé de la première paroi, et la deuxième machine est agencée de sorte que sa première roue de centrifugation renvoie le matériau fondu vers la seconde paroi et l'axe de la deuxième machine forme avec la seconde paroi un angle supérieur à celui formé par l'axe de la première machine avec la première paroi. Cette différence d'orientation est tout à fait surprenante. En effet, dans la pratique courante les machines de fibrage connues distribuent les fibres de façon à peu près centrée sur la largeur de la machine. On aurait donc pu s'attendre à devoir faire converger les deux machines d'un même angle par rapport à la paroi pour obtenir une répartition de fibres symétrique par rapport à l'axe de l'organe de réception. Sans vouloir être lié par une quelconque théorie scientifique, il semblerait qu'une convergence dissymétrique soit au contraire rendue nécessaire par le fait que les moyens de soufflage produisent un courant gazeux d'étirage plus important du côté des deuxième et quatrième roues que des première et troisième roues, responsable d'un effet de paroi plus important sur un côté du dispositif: le courant de gaz d'étirage qui longe la seconde paroi (côté 2ème et 4ème roue) crée le long de la seconde paroi une dépression plus importante que celle créée par le courant de gaz d'étirage qui longe la première paroi (côté 1 ère et 3ème roue), en raison de la différence de débit gazeux de ces deux courants. De préférence, le premier angle est de l'ordre de 2 à 6 , notamment de l'ordre de 4 , et le second angle est de l'ordre de 3 à 10 , notamment de l'ordre de 4 à 80. La disposition convergente réduit en outre l'émission de fibres vers les parois de la chambre et évite ainsi la formation d'amas à partir des fibres sur les parois, ces amas affectant notablement les qualités du produit final lorsqu'ils sont entraînés dans la nappe de fibres. Dans un autre mode de réalisation, qui peut être utile notamment lorsque l'organe de réception est relativement étroit, la chambre a deux parois 1o verticales qui s'étendent de part et d'autre de l'organe récepteur en convergeant vers ce dernier. On dispose alors une première machine adjacente à la première paroi et une deuxième machine adjacente à la seconde paroi avec leurs axes principaux respectifs divergeant chacun vers la paroi adjacente. Cette orientation permettrait d'éviter que les fibres émises soient concentrées trop au centre de l'organe récepteur par les courants d'air induit le long des parois par la rotation des roues et par la présence du gaz soufflé, lesquels courants s'engouffrent dans l'entonnoir formé par les parois en direction du centre de la chambre. Comme exposé précédemment, il est préférable dans tous les modes de 2o réalisation de s'arranger pour que l'émission de fibres soit réduite sur les côtés de chaque machine de fibrage. A cet égard, le dispositif selon l'invention comprend avantageusement dans chaque machine une deuxième roue ayant un diamètre inférieur ou égal à 240 mm, notamment de l'ordre de 180 à 240 mm. De façon avantageuse, les machines comprennent des troisième et quatrième roue d'un diamètre plus élevé, notamment de l'ordre de 300 à 400 mm. En outre, pour obtenir un double rebond de matière fondue sur la troisième roue, il est avantageux de disposer la deuxième roue de telle sorte qu'une ligne joignant les centres des deux premières roues fasse un angle supérieur à 20 , de préférence de l'ordre de 25 , sous l'horizontale. Les roues de centrifugation peuvent être arrangées entre elles de façon courante pour permettre l'établissement du trajet souhaité de matière fondue entre les roues. Un arrangement avantageux est tel que la surface périphérique d'une roue est éloignée de le la surface périphérique d'une roue adjacente d'une distance d'au moins 35 mm, de préférence d'au moins 40 mm. Un tel éloignement permet au jet de fibres émises par une roue de bien se développer sans interaction nuisible avec le jet de fibres d'une roue adjacente, tout en assurant une bonne répartition spatiale de l'ensemble des fibres produites par la machine. Une autre caractéristique importante pour réaliser le fibrage selon l'invention est le contrôle de la température des roues de centrifugation. On a 1o vu que la température d'une roue dépend en partie de la quantité de matière fondue déversée sur cette roue. Elle est également influencée par la présence de courant gazeux soufflés à la périphérie de la roue. Afin d'éviter un refroidissement indésiré de la roue, il est avantageux d'éviter que le courant gazeux arrive avec une trop grande incidence sur la surface périphérique de la s5 roue. De préférence, le courant est émis dans une direction telle qu'il effleure seulement la surface périphérique de la roue. Cela a aussi pour effet de ne pas perturber la formation des fibres. A cet égard, il est avantageux que les moyens de soufflage débouchent à proximité d'une roue de centrifugation en s'écartant de l'axe de rotation de la roue d'un angle de l'ordre de 10 à 16 , en particulier de Il'ordre de 1 3 . Les moyens de soufflage peuvent prendre des formes très variées. Pour éviter les jets de fibres sur les côtés d'une machine, il est néanmoins préférable de réaliser les moyens de soufflage associés à une roue sous forme d'un orifice continu, notamment d'une lèvre annulaire concentrique avec la roue, afin de ne pas produire de rupture d'arrivée d'air. Un tel orifice continu sera avantageusement tel que la vitesse moyenne du gaz soufflé varie d'au plus 10 % sur toute la longueur de l'orifice. Dans une forme de réalisation préférée du point de vue du contrôle de l'émission des fibres, les moyens de soufflage comprennent une ou plusieurs lèvre(s) d'étirage agencée(s) de façon à produire un courant d'air continu longeant sensiblement toute l'enveloppe extérieure des surfaces périphériques des roues de centrifugation. Il Pour assurer un étirage efficace des fibres, et contribuer à leur transport, lorsque le procédé de fibrage est tel que les fibres sont émises principalement dans la partie inférieure d'au moins une roue de centrifugation, les moyens de soufflage sont avantageusement agencés pour produire un courant gazeux plus large le long d'une portion inférieure de ladite roue, notamment de la dernière et éventuellement l'avant-dernière roue, de la cascade. D'autres caractéristiques et avantages de l'invention apparaîtront de la description détaillée qui va suivre, faite en regard des dessins annexés sur io lesquels - les figures 1 et 2 représentent deux vues respectivement de face et en élévation d'un dispositif selon l'invention, - la figure 3 représente en fonctionnement une machine de fibrage faisant partie du dispositif de la figure 1, - la figure 4 représente un diagramme schématique illustrant la répartition des vitesses des courants gazeux émis par le dispositif selon l'invention. La figure 1 est une vue de face d'un dispositif de fibrage selon l'invention, vu côté fibres. Ce dispositif est essentiellement constitué de deux machines de fibrage 1, 2 identiques disposées à l'entrée d'une chambre 3 de réception des fibres, dans laquelle se trouve un organe récepteur tel qu'un tapis ou une bande sans fin 4, munie de caissons aspirants non représentés, circulant entre les deux parois verticales parallèles 5, 6 de la chambre de réception 3. Les deux machines 1, 2 comportent une série de quatre roues de centrifugation 7, 8, 9, 10, dans lesquelles la première roue 7 est la plus petite, la deuxième roue 8 est très légèrement plus grande, les troisième 9 et quatrième 10 roues étant les plus grandes et sensiblement de même diamètre. Les roues 7, 8, 9, 10 sont disposées suivant un assemblage mettant leurs surfaces périphériques à proximité les unes des autres, espacées de l'ordre de 40 mm. La ligne joignant le centre des première et deuxième roues 7, 8 fait un angle d'environ 25 sous l'horizontale. Ces roues 7, 8, 9, 10 sont mues en rotation au moyen de blocs-moteurs 1 1, 1 2, les deux roues de droite 7, 9 sont entraînées par exemple dans le sens trigonométrique alors que les deux roues de gauche 8, 10 sont entraînées en sens inverse, de sorte que deux roues consécutives sur le trajet du matériau à fibrer (qui descend de la plus haute roue 7 à la plus basse 10) tournent en sens inverse. Les quatre roues 7, 8, 9, 10 sont montées sur quatre arbres sensiblement parallèles entre eux définissant respectivement les axes principaux 13, 14 de chaque machine visibles sur la figure 2. Les arbres sont contenus dans un caisson 15 de forme profilée pour épouser au plus près les contours des éléments internes. Les blocs-moteurs 1 1, 12 sont avantageusement disposés de coté dans une configuration permettant à l'air de circuler librement tout autour du caisson 15. Les deux machines 1, 2 sont en outre séparées par un espace vide permettant le passage d'air entre les deux machines. De même, I'espace situé de chaque côté des machines 1, 2 est laissé libre pour permettre le passage d'air induit entre les machines 1, 2 et les parois 5, 6 de la chambre 3 de réception. Chaque machine 1, 2 est montée sur un châssis 1 6 reposant au sol sur des pieds ou des roues roulant dans des rails, ce qui permet éventuellement de déplacer les machines pour leur entretien. Les rails sont fixés au sol de telle sorte que l'axe principal 13 de la machine 1 fait un angle d'environ 8 avec la direction des parois 5, 6, qui est aussi l'axe de la ligne de réception (direction d'avancement de la bande 4 indiquée par la flèche F), alors que l'axe principal 14 de la machine 2 fait un angle d'environ 4 avec la direction des parois 5, 6. En variante, les deux machines 1, 2 pourraient être montées sur des tourelles orientables, déplaçables le cas échéant pour l'entretien des machines. Chaque machine 1, 2 est équipée en outre de moyens de soufflage d'air d'étirage constitués par des couronnes 17, 18, 19, 20 concentriques avec les roues 7, 8, 9, 10 et pourvues d'orifices 21, 22, 23, 24 formant des lèvres d'étirage. Avantageusement, les couronnes 1 7, 1 8, 1 9, 20 sont disposées de façon que leur surface externe soit coplanaire avec la face arrière des roues 7, 8, 9, 10. L'absence de toute partie saillante sur les côtés des roues évite l'ancrage de fibres sur la façade de la machine, dont l'accumulation entre les roues est nuisible au bon fonctionnement de la machine. Les orifices 21, 22, 23, 24 longent la surface périphérique respectivement des roues 7, 8, 9, 10 sur une longueur telle qu'elles permettent le passage d'un courant gazeux continu suivant sensiblement toute l'enveloppe extérieure des surfaces périphériques des roues 7, 8, 9, 10. L'air de soufflage est acheminé vers les lèvres d'étirage au moyen d'un ventilateur 25 avantageusement disposé en partie basse du caisson 1 5: I'air 0o aspiré de l'atmosphère ambiante est injecté à l'intérieur du caisson 15, o il circule tout autour des arbres entraînant les roues, avant de sortir par les orifices 21, 22, 23, 24. Au cours de son trajet dans le caisson 15 à partir du bas vers les orifices 21, 22, 23, 24, I'air voit sa vitesse s'homogénéiser de sorte que la vitesse de l'air éjecté par un orifice ne varie que d'au plus 10 % le s5 long de ce dernier. La vitesse d'éjection en sortie de lèvre varie en fonction de l'emplacement de la couronne selon l'espace disponible pour l'air dans le caisson 15 autour des arbres: elle est maximale pour la couronne inférieure et minimale pour la couronne 17 qui est la plus haute. Cette homogénéisation de la vitesse de l'air soufflé par circulation autour d'un arbre permet d'optimiser l'étirage des fibres sur la roue associée. Chaque machine 1, 2 peut en outre être équipée de moyens 26 de refroidissement de la surface située entre les roues 7, 8, 9, 10, notamment par circulation d'eau (type water-jacket). Grâce à l'espacement relativement grand entre les roues, ce water-jacket peut être formé d'une seule pièce, assurant un refroidissement de la totalité de la surface. De préférence, les couronnes 17, 18, 19, 20 sont agencées de façon à affleurer à la surface de la façade de la machine 1, 2 qui porte les roues 7, 8, 9, 10, cette façade pouvant le cas échéant être constituée par le water-jacket 26. Le fonctionnement du dispositif est exposé ci-après, le détail de fonctionnement d'une machine étant illustré sur la figure 3. Lorsqu'on déverse une matière fondue, telle que du verre basaltique 30, simultanément sur la première roue 7 de chaque machine 1, 2, la matière 30 est accélérée sur la roue 7, qui la renvoie sur la roue 8 et ainsi de suite sur les roues 9 et 10. Principalement sur les troisième et quatrième roues 9, 10 mais aussi en partie sur la deuxième roue 8 et beaucoup moins sur la première roue 7, une partie du matériau entraîné en rotation par la roue se détache de cette dernière sous forme de gouttelettes qui sont transformées en fibres sous l'effet de la force centrifuge, alors que la partie restante est renvoyée vers une autre roue ou après la dernière roue retombe sous forme de grenaille. Le flux de matière passant d'une roue à l'autre s'amenuise ainsi à chaque roue à raison de la quantité de fibres formées. Les fibres formées par chaque roue sont étirées en direction axiale par l'air d'étirage sortant des lèvres 21, 22, 23, 24 lequel air assure en partie le transport des fibres vers le tapis 4 de réception dans la chambre 3 o règne également une aspiration d'air dans la même direction axiale. Sur le tapis 4, les fibres reçues des machines 1 et 2 sont recueillies sous forme d'une nappe d'épaisseur variable en fonction du débit de matière fondue alimentant les machines 1, 2 et de la vitesse d'avancement du tapis 4. Les machines 1, 2 comprennent également des moyens d'amenée d'un liant, non représentés, connus en soi, qui permettent de lier les fibres entre elles dans la nappe. Comme on le voit sur la figure 3, la formation de fibres selon l'invention a avantageusement lieu principalement en partie centrale des machines 1, 2 grâce à un trajet adapté du matériau fondu 30 qui effectue un double rebond sur la troisième roue 9. Ce trajet est en outre avantageux pour assurer un rendement de fibrage élevé. Ce trajet peut être obtenu en faisant tourner la deuxième roue 8 à une vitesse suffisamment élevée pour que le jet de matière fondue heurte la troisième roue en un point (ou sur une zone) d'impact relativement proche du sommet de la troisième roue. Des conditions de fibrage avantageuses comprennent l'entraînement en rotation de la deuxième roue de chaque série à une vitesse supérieure ou égale à 6500 tr/min pour un diamètre de roue inférieur ou égal à 240 mm. Le refroidissement de la surface entre les roues 7, 8, 9, 10 permet d'éviter l'accumulation de matière fondue chaude par adhésion à la façade: au contraire la matière fondue 30 éventuellement éjectée sur la façade, fige en refroidissant et tombe sous l'effet de son propre poids. Avec une façade ainsi maintenue propre en permanence, les machines 1, 2 forment des fibres qui disposent d'un espace suffisant autour des roues 7, 8, 9, 10 pour s'épanouir en forme de tore de fibres coaxial avec la roue en direction de la chambre de réception 3. Eventuellement, si les lèvres d'étirage 21, 22, 23, 24 sont creusées de façon oblique dans les couronnes 17, 18, 19, 20 de manière à déboucher suivant un angle de l'ordre de 10 à 16 par rapport à l'axe de rotation des roues, I'art d'étirage peut aussi participer au développement d'un tore large. Par ailleurs, I'air soufflé de facon oblique évite de trop refroidir les roues et permet de maintenir les conditions d'éjection des fibres. Les courants d'air d'étirage, en combinaison avec la rotation des roues à grande vitesse, conduisent en outre à la formation de courants d'air induits par la libre circulation d'air entre et autour des machines de fibrage 1, 2. L'orientation convergente des machines 1, 2 par rapport à la direction des parois 5, 6 de la chambre de réception 3, permet de contrer l'effet de paroi par lequel le jet de fibres émis par une machine est aspiré vers la paroi voisine sous l'action de la dépression créée par les jets gazeux issus par les moyens de soufflage le long des parois. Selon l'invention, les courants d'air soufflés et induits émis par les deux machines adjacentes convergent, c'est-à- dire qu'ils se rencontrent et s'ajoutent dans la région frontale située entre les machines 1, 2 et s'écartent sensiblement des parois 5, 6 pour donner des conditions améliorées d'étirage et de transport des fibres. La nappe de fibres recueillie sur le tapis 4 présente une bonne cohésion, avec un grammage homogène (absence de trous ou de creux dans la nappe). L'effet de l'orientation des machines 1, 2 sur l'homogénéité du fibrage est illustré par la figure 4. Sur cette figure, on a représenté la variation de la composante de vitesse des courants gazeux au niveau du tapis 4 dans une direction horizontale perpendiculaire au tapis en fonction de la position en largeur sur le tapis 4. Ces mesures de vitesse ont été effectuées avec un tube de pitot et un anémomètre à hélice sur plusieurs transversales T à l'intérieur de la chambre de réception à raison de 1 2 mesures régulièrement réparties sur la largeur du tapis 4. Ce profil de vitesse est représentatif du profil de vitesse des éléments projetés par éjection centrifuge à partir de machines de fibrage: en effet, le i même profil a été obtenu en mesurant les vitesses de gouttelettes d'huile présentes dans le même écoulement gazeux produit par une maquette aéraulique à l'échelle 1/8 par rapport à une ligne industrielle, les mesures de vitesses étant dans ce cas effectuées par une méthode optique par laser dite Anémométrie Doppler Laser. Ces mesures donnent des cartographies détaillées 0o en deux dimensions (2D) de la vitesse en tout point de la réception, à partir desquelles on peut tirer un graphe tel que celui de la figure 4. Ce graphe montre que lorsque les machines sont disposées avec leurs axes principaux respectifs rigoureusement parallèles à l'axe de ligne de réception et à la direction des parois de la chambre, le profil de vitesse présente un maximum à environ un quart ( 4) de la largeur du tapis, un minimum à environ deux tiers (2/3) de la largeur du tapis, la vitesse augmentant à nouveau sur le dernier tiers. Ce profil de vitesse illustre l'effet de paroi énoncé plus haut. En outre, la variation de vitesse entre le maximum et le minimum est de plus de 30 %. Il en résulte, comme le confirme la réalité industrielle, un produit très inhomogène en grammage, présentant un nombre élevé de trous avec peu de cohésion. Au contraire, lorsque les machines sont disposées de façon à faire converger les courants gazeux, on observe un profil de vitesse avec des variations très différentes: deux maxima à environ un tiers (1/3) et deux tiers (2/3) de la largeur de réception, un minimum environ à la moitié de la largeur de réception, la variation de vitesse entre ces extrêma étant de l'ordre de seulement 10 %. Grâce à la très faible variation de vitesses sur environ 60 % de la largeur de réception, la nappe de fibres obtenue est très homogène et le produit à des qualités très satisfaisantes. L'invention vient d'être décrite plus particulièrement dans le cas d'une chambre de réception à parois parallèles. Elle s'applique également à des installations ayant une configuration différente, I'orientation des machines de fibrage étant alors modifiée selon les nouvelles conditions pour obtenir le profil de vitesse souhaité. Une étude sur maquette aéraulique telle que décrite ci- dessus permet avantageusement de déterminer la disposition idoine. REVENDICATIONS 1. Procédé de fabrication de fibres minérales, dans lequel on alimente simultanément en matériau (30) à fibrer au moins deux machines (1, 2) de fibrages placées côte-à-côte, chaque machine (1, 2) comprenant une série de roues (7, 8, 9, 10) de centrifugation agencées en cascade et entraînées en rotation autour d'axes ayant tous sensiblement la même direction dite axe principal (13, 14), deux roues consécutives de la cascade tournant en sens inverse, le matériau à fibrer étant déversé à l'état fondu dans chaque machine à la surface périphérique de la première roue (7) par laquelle il est accéléré et renvoyé sur la deuxième roue (8), et éventuellement successivement sur les autres roues (9, 10) de la série, pour être transformé en fibres sous l'effet de la force centrifuge, et dans lequel les fibres formées par les différentes roues d'une machine sont prises en charge par un courant gazeux, et recueillies par un organe de réception (4), caractérisé en ce que l'on dispose les axes principaux (13, 14) de deux machines adjacentes (1, 2) suivant un angle non nul, cet angle ou chaque angle étant adapté pour que deux courants gazeux émis par les deux machines adjacentes (1, 2) se rencontrent et s'ajoutent. 2. Procédé de fabrication de fibres minérales selon la revendication 1, caractérisé en ce que l'angle ou chaque angle est adapté pour que la composante axiale de la vitesse du courant gazeux total au niveau de l'organe de réception (4) varie d'au plus 20 % sur au moins 50 % de la largeur de l'organe de réception (4). 3. Procédé de fabrication de fibres minérales selon la revendication 1 ou 2, caractérisé en ce que l'angle ou chaque angle est adapté pour que la composante axiale de la vitesse du courant gazeux au niveau de l'organe de réception (4) varie de façon sensiblement symétrique sur la largeur de l'organe de réception. 4. Procédé de fabrication de fibres minérales selon l'une quelconque des revendications 1 à 3, caractérisé en ce que chaque machine (1, 2) comprend une série de quatre roues (7, 8, 9, 10) de centrifugation et en ce que l'agencement et la vitesse de rotation des roues de centrifugation sont adaptés pour qu'une partie du matériau à fibrer atteignant la quatrième roue (10) soit renvoyée sur la troisième (9) pour y être transformée en fibres. 5. Procédé selon la revendication 4, caractérisé en ce que la deuxième roue (8) de chaque série est entraînée en rotation à une vitesse supérieure ou égale à 6500 tr/min, pour un diamètre inférieur ou égal à 240 mm. 6. Dispositif pour la fabrication de fibres minérales selon l'une quelconque des revendications précédentes, comprenant au moins deux machines (1, 2) de fibrage placées côte-à-côte à l'entrée d'une chambre (3), chaque machine (1, 2) comprenant une série de roues (7, 8, 9, 10) de 0o centrifugation agencées en cascade et entraînées en rotation autour d'axes ayant tous entre eux sensiblement la même direction dite axe principal (13, 14), deux roues consécutives de la cascade tournant en sens inverse, et comprenant des moyens de soufflage (17, 18, 19, 20) engendrant autour de la série de roues de centrifugation un courant gazeux, le dispositif comprenant des moyens d'alimentation agencés de facon à déverser un matériau (30) à fibrer à l'état fondu simultanément à la surface périphérique de la première roue (7) de chaque machine (1, 2), et comprenant en outre un organe récepteur (4) disposé en regard des machines (1, 2) de fibrage dans ladite chambre (3), caractérisé en ce que la chambre (3) ayant deux parois verticales (5, 6) s'étendant de part et d'autre de l'organe récepteur (4) sensiblement parallèlement à partir des machines (1, 2) situées à l'entrée, une première machine (1) adjacente à la première paroi (5) et une deuxième machine (2) adjacente à la seconde paroi (6) sont disposées avec leurs axes principaux respectifs (13, 14) convergeant vers le centre de la chambre (3), de préférence avec un angle d'au moins 2 par rapport à la direction des parois (5, 6). 7. Dispositif selon la revendication 6, caractérisé en ce que la première machine (1) est agencée de sorte que sa première roue (7) de centrifugation renvoie le matériau fondu (30) à l'opposé de la première paroi (5), et la deuxième machine (2) est agencée de sorte que sa première roue (7) de centrifugation renvoie le matériau fondu (30) vers la seconde paroi (6) et en ce que l'axe (14) de la deuxième machine (2) forme avec la seconde paroi (6) un angle supérieur à celui formé par l'axe (13) de la première machine (1) avec la première paroi (5). 8. Dispositif selon la revendication 7, caractérisé en ce que le premier angle est de l'ordre de 2 à 6 , de préférence de l'ordre de 4 , et le second angle est de l'ordre de 3 à 10 , de préférence de l'ordre de 4 à 8 . 9. Dispositif pour la fabrication de fibres minérales selon l'une quelconque des revendications 1 à 5, comprenant au moins deux machines (1, 2) de fibrage placées côte-à-côte à l'entrée d'une chambre (3), chaque machine (1, 2) comprenant une série de roues (7, 8, 9, 10) de centrifugation agencées en cascade et entraînées en rotation autour d'axes ayant tous entre eux sensiblement la même direction dite axe principal (13, 14), deux roues consécutives de la cascade tournant en sens inverse, et comprenant des moyens de soufflage (17, 18, 19, 20) engendrant autour de la série de roues de centrifugation un courant gazeux, le dispositif comprenant des moyens d'alimentation agencés de façon à déverser un matériau à fibrer (30) à l'état fondu simultanément à la surface périphérique de la première roue (7) de chaque machine (1, 2) et comprenant en outre un organe récepteur (4) disposé en regard des machines de fibrage (1, 2) dans ladite chambre (3), caractérisé en ce que la chambre (3) ayant deux parois verticales (5, 6) s'étendant de part et d'autre de l'organe récepteur (4) et convergeant vers l'organe récepteur (4) à partir des machines (1, 2) situées à l'entrée, une première machine (1) adjacente à la première paroi (5) et une deuxième machine (2) adjacente à la seconde paroi (6) sont disposées avec leurs axes principaux respectifs (13, 14) divergeant chacun vers la paroi adjacente (5, 6). 10. Dispositif selon l'une quelconque des revendications 6 à 9, caractérisé en ce que dans chaque machine (1, 2), la deuxième roue (8) de centrifugation a un diamètre inférieur ou égal à 240 mm. 11. Dispositif selon la revendication 10, caractérisé en ce que une ligne joignant les centres des deux premières roues (7, 8) de centrifugation fait un angle supérieur à 20 , de préférence de l'ordre de 25 , sous l'horizontale. 12. Dispositif selon l'une quelconque des revendications 6 à 1 1, caractérisé en ce que la périphérie d'une roue est éloignée de la périphérie d'une roue adjacente d'une distance d'au moins 40 mm. 13. Dispositif selon l'une quelconque des revendications 6 à 12, caractérisé en ce que les moyens de soufflage (17, 18, 19, 20) comprennent au moins une lèvre d'étirage (21, 22, 23, 24) agencée(s) de façon à produire un courant d'air continu longeant sensiblement toute l'enveloppe extérieure des surfaces périphériques des roues de centrifugation (7, 8, 9, 10). 14. Dispositif selon l'une quelconque des revendications 6 à 13, caractérisé en ce que les moyens de soufflage (17, 18, 19, 20) sont agencés pour produire un courant gazeux plus large le long d'une portion inférieure d'au moins une roue de la cascade. 15. Dispositif selon l'une quelconque des revendications 6 à 14, caractérisé en ce que les moyens de soufflage (17, 18, 19, 20) débouchent à proximité d'une roue de centrifugation en s'écartant d'un angle de l'ordre de à 16 par rapport à l'axe de rotation de la roue. 16. Dispositif selon l'une quelconque des revendications 6 à 15, caractérisé en ce qu'il comprend entre deux machines (1, 2) de fibrage adjacentes un espace ouvert permettant la circulation d'air entre les machines (1, 2).